FR 3059338 A1 20180601 FR 1761494 A 20171130 1 La présente invention concerne des pellets fluxés de minerai métallique, en particulier des pellets fluxés de minerai de fer. Selon la présente invention, on entend par les termes « pellets fluxés de minerai métallique » des pellets constitués d'un minerai métallique provenant de mines de minerai métallique. Le terme « métallique » est un terme général qui comprend le minerai de métal ferreux, également dénommé fer, et le minerai de métal non ferreux. Le minerai de métal non ferreux contient communément des métaux tels que le chrome, le manganèse, le nickel, le plomb, l'étain, le cuivre, etc. Le minerai de fer (ferreux) contient principalement du fer, environ 60 % en poids ou plus, mais peut également contenir d'autres métaux tels que du titane et du manganèse en combinaison avec du fer. Les pellets de minerai métallique sont produits à partir d'un fin concentré métallique contenant au moins 60 % en poids de métaux. Le concentré de minerai métallique, également dénommé simplement concentré, est le produit obtenu en broyant finement du minerai cru dans une opération de broyage, après quoi la gangue (impuretés) est éliminée. Le produit obtenu est donc un concentré de composant métallique. Les impuretés restantes qui peuvent être présentes dans le concentré sont, par exemple, des silicates, des aluminates, des phosphates et des sulfates. Les pellets de minerai de fer sont constitués de concentrés magnétitiques, hématitiques, limonitiques et sidéritiques contenant au moins 60 % en poids de fer. Le concentré métallique fin est tout d'abord granulé dans une cuve (conteneur) tel qu'un tambour ou un disque (cuvette) au cours d'un processus d'agglomération pour former ce que l'on appelle des pellets crus (en anglais « green pellets ») qui sont en fait des pellets bruts. Ces pellets crus sont ensuite durcis par chauffage dans un four de durcissement qui est typiquement divisé en trois zones, la zone de 3059338 2 séchage à environ 300 °C, la zone de cuisson à environ 1 300 °C et la zone de refroidissement. Après le processus de durcissement, les pellets peuvent être dénommés pellets cuits et conviennent à un traitement en vrac et à un chargement dans un réacteur métallurgique, par exemple, un 5 haut-fourneau (abrégé BF pour « blast furnace ») ou un réacteur à réduction directe (abrégé DR pour « direct reduction »), le réacteur à réduction directe étant utilisé avant un four à arc électrique dans une usine. Il est connu d'utiliser des minéraux naturellement 10 disponibles tels que l'olivine, la dunite, la pyroxénite, le calcaire ou la dolomite, comme flux, également dénommés agents fluxants pour améliorer les propriétés métallurgiques des pellets cuits. Il est en fait connu que les propriétés et la composition chimique des pellets crus ont un impact sur la qualité des pellets cuits lorsqu'on les utilise dans un 15 réacteur métallurgique. Les pellets de minerai métallique contenant des flux sont également dénommés pellets fluxés de minerai métallique ou juste pellets fluxés. Les propriétés des pellets fluxés dépendent de la nature des flux précités qui sont physiquement et chimiquement différents et qui contiennent différents types et différentes quantités de 20 matériaux de gangue, notamment de la silice et/ou de l'alumine, etc., qui sont considérés comme des impuretés dans les pellets. Dans la production de pellets fluxés, on utilise couramment des carbonates et/ou des silicates. Les carbonates présentent l'inconvénient pour le producteur de pellets de consommer de l'énergie 25 pour leur calcination ainsi que l'émission de dioxyde de carbone. Dans la production de pellets fluxés calcitiques, l'utilisation de carbonate de calcium (calcaire) comme flux est courante. Dans la production de pellets fluxés de magnésium, le silicate de magnésium, notamment l'olivine ou la pyroxénite, a été privilégié comme flux. 305 93 3 8 3 Des liants sont utilisés dans la production de pellets fluxés afin de permettre la formation des pellets crus par agglomération et de résister ensuite aux sollicitations mécaniques et thermiques de la manipulation dans leur processus de production en particulier dans le 5 four d'induration (dans les zones de séchage, de cuisson et de refroidissement). La bentonite, un type d'argile, a été le liant de choix depuis l'apparition de la production de pellets fluxés de minerai métallique. Un substitut existant à la bentonite est l'utilisation de liants organiques tels 10 que ceux basés sur la carboxyméthylcellulose ou un polyacrylamide, qui sont cependant plus onéreux et empêchent d'atteindre de bonnes propriétés mécaniques dans les pellets finals. La présente invention vise à se focaliser sur l'utilisation d'autres liants pour la fabrication de pellets fluxés de minerai métallique, 15 en particulier des pellets fluxés de minerai de fer. Le document de J. Pan et coll. concerne la production en laboratoire de pellets calcitiques fluxés fabriqués à partir du mélange de fin minerai de fer prétraité, de liant et de calcaire comme flux (se référer à Iron Ore conference / Perth, WA, 11-13 juillet 2011, J Pan, D Q Zhu, M 20 Emrich, T J Chun et H Chen « Improving the fluxed pellets performance by hydrated lime instead of bentonite as binder »). Les liants qui sont comparés dans ce document sont la bentonite et la chaux hydratée et les propriétés mécaniques des pellets fluxés obtenus sont analysées. Ce document conclut que le remplacement de la bentonite par de la chaux 25 hydratée comme liant améliore les propriétés physiques et la résistance à la compression des pellets cuits et joue également un rôle dans l'amélioration de la performance métallurgique des pellets cuits. Cependant, ce document décrit également que, pour observer l'amélioration de la résistance à la compression des pellets cuits 30 en présence de chaux hydratée, la température de préchauffage au 3059338 4 cours du processus de durcissement des pellets crus doit être réglée et élevée à 1 100 °C. En fait, la résistance à la compression des pellets cuits fabriqués à partir de pellets préchauffés avec de la bentonite est supérieure à celle de ceux fabriqués à partir de pellets préchauffés contenant de la chaux hydratée lorsque la température de préchauffage était inférieure à 1 050 °C. Le document de Cribbes et Kestner (se référer à Research Engineer, Dravo Corporation, Pittsburgh, Pennsylvania, chapitre 16, pages 272-285, 1977 « Some factors influencing iron ore fired pellet 10 quality » par James D. Cribbes et Daniel W. Kestner) montre qu'il est possible d'utiliser de la chaux hydratée comme substitut du calcaire à titre de flux et de la bentonite comme liant et d'obtenir encore des pellets présentant des propriétés physiques raisonnables. Dans ce document, les pellets fluxés contenant de la bentonite et de la chaux hydratée sont 15 comparés à des pellets fluxés contenant seulement de la chaux hydratée. Ils ont noté que, à l'humidité d'agglomération optimale pour les pellets contenant de la bentonite plus du calcaire, les pellets constitués seulement avec de la chaux hydratée produisaient, après le processus de durcissement, des pellets cuits ayant une surface inégale diffuse. Ils 20 ont également découvert qu'il était nécessaire de réduire l'humidité des pellets crus pour des pellets contenant seulement de la chaux hydratée en comparaison des pellets contenant de la bentonite pour obtenir des pellets cuits présentant une bonne résistance à la cuisson après le processus de durcissement. Ces résultats ont montré que le réglage des 25 paramètres d'agglomération tels que l'humidité des pellets crus était plus difficile avec l'utilisation de chaux hydratée comme flux et comme liant et que les propriétés des pellets crus lorsqu'elles ne sont pas bien contrôlées peuvent avoir un impact sur la qualité des pellets cuits. Le document de Gielen se réfère à la production industrielle 30 de pellets préparés à partir de concentré hématitique (se référer à la 3059338 Society of mining engineers of aime, Colorado, 1983, « Quality improvements and energy savings in iron ore pelletizing » par H.H. Gielen, H.S. Heep, M. R. Hohensee, H. G. Papacek, V. V. Arnim). Dans ce document, on a établi que la chaux hydratée n'était en aucune 5 manière un bon substitut de la bentonite comme liant dans des pellets fluxés. Les pellets crus contenant de la chaux hydratée comme liant avaient une forte tendance à coller, provoquant beaucoup de difficultés avec des plateaux de tamisage bouchés. On a mis en lumière le fait que, avec les améliorations obtenues dans la section de filtration (gâteau de 10 filtration) au cours d'une étape de filtration des fins concentrés et en même temps une substitution partielle de la chaux hydratée par du calcaire dans la composition des pellets crus, les difficultés au cours de l'étape d'agglomération étaient réduites. Du fait des difficultés mentionnées ci-dessus rencontrées 15 lorsque d'autres liants que la bentonite ont été testés, au fil du temps, la bentonite s'est révélée le liant de choix dans la production de pellets fluxés, notamment du fait qu'elle améliore le processus d'agglomération en contrôlant la teneur en humidité des pellets crus. En fait, le procédé d'agglomération et, de manière plus précise, le taux d'agglomération sont 20 entre autres contrôlés par la teneur en humidité du mélange brut utilisé pour produire des pellets crus. La bentonite s'est révélé réguler plus aisément la teneur en humidité au cours du processus d'agglomération. Cependant, bien que la bentonite semble être le passage obligé pour produire des pellets fluxés métalliques avec de bonnes 25 propriétés physiques, elle présente l'inconvénient d'apporter plus d'impuretés, principalement de la silice et de l'alumine, aux pellets crus. Ces impuretés résistent au processus de durcissement et peuvent se retrouver dans les pellets cuits. L'addition d'impuretés telles que la silice ou l'alumine aux pellets cuits entraîne ensuite l'augmentation de la 3059338 6 quantité de scories dans le four métallurgique (notamment le haut-fourneau ou le four à arc électrique), ce qui n'est pas souhaitable. La présente invention concerne en outre des pellets fluxés de minerai métallique, en particulier des pellets fluxés de minerai de fer 5 contenant un composé incluant de l'aluminium comme liant. Par l'expression « composé incluant du magnésium », on entend dans la présente invention un composé à base de magnésium tel que de l'hydroxyde de magnésium, du tétrahydroxyde de calcium et de magnésium, du (di)hydroxyde de calcium et de magnésium et leurs 10 mélanges. En outre, l'alcalinité des pellets cuits doit être contrôlée en contrôlant la fraction entre les composés de Ca et/ou de Mg (exprimés sous la forme d'oxydes de CaO et/ou de MgO) d'un côté et de SiO2 et/ou de A1203 de l'autre côté. La quantité de ces composés est cependant 15 régie par la composition chimique des pellets crus qui est elle-même contrôlée par la composition des composés initialement utilisés pour les produire. Les pellets fluxés métalliques doivent remplir des critères critiques pour être utilisés dans des réacteurs métallurgiques, notamment 20 un haut-fourneau ou un réacteur à réduction directe. Les propriétés mécaniques et métallurgiques des pellets cuits doivent être adéquates, par exemple, pour éviter une décrépitation ou un gonflement aux hautes températures à l'intérieur du réacteur métallurgique. Les pellets crus (bruts) doivent également présenter des 25 propriétés physiques adéquates pour résister au processus de durcissement sans être dégradés par l'augmentation de la température et des contraintes de compression dans le four de durcissement. En plus, il est important de contrôler l'humidité des pellets fluxés crus. Le rapport entre les composants solides et l'eau ajoutée au 30 cours du processus d'agglomération est crucial pour disposer de pellets 3059338 7 ayant la taille exacte et présentant également un bon comportement dans les étapes suivantes du processus, en particulier à l'intérieur du four de durcissement. Le rapport entre les différents composants de la composition pulvérulente de départ est donc crucial pour traiter des 5 pellets crus présentant les propriétés physicochimiques appropriées au cours du processus de durcissement ainsi que par la suite sous la forme des pellets cuits, à l'intérieur des réacteurs métallurgiques. En outre, en fait, notamment en raison de l'appauvrissement du minerai métallique, il est également assez souvent 10 nécessaire de pouvoir traiter les pellets crus en partant du concentré métallique sous la forme d'un mélange semi-liquide(c'est-à-dire une suspension, en particulier une suspension aqueuse) de concentré métallique. Le contrôle de la teneur en humidité au cours du processus d'agglomération est donc dans ce cas un plus grand défi. 15 D'autre part, les pellets cuits obtenus doivent également présenter des propriétés physiques et métallurgiques satisfaisantes pour être utilisés par la suite dans des réacteurs métallurgiques. Les propriétés physiques sont essentielles, par exemple, du fait que la rupture et l'abrasion des pellets cuits mènent à la perte de 20 matériau au cours de leur stockage et de leur transport. En outre, on préfère que les pellets cuits présentent une bonne résistance mécanique, également dénommée résistance au broyage ou à la compression, pour éviter toute perte de perméabilité dans le réacteur métallurgique lorsqu'ils sont chargés dans celui-ci. La résistance mécanique des pellets peut être 25 mesurée, par exemple, par le standard ISO 4700 « Détermination de la résistance au broyage ». Les qualités métallurgiques des pellets cuits sont également un critère important qui est caractérisé par la réductibilité, le gonflement et la rupture à basse température des pellets cuits, notamment selon le 30 standard ISO 7215 « Détermination de la réductibilité par le degré final 3059338 8 d'indice de réduction » ou selon le standard ISO 4695 « Détermination de la réductibilité par le taux d'indice de réduction », le standard ISO 4698 « Détermination de l'indice de gonflement libre » et le standard ISO 4696 « Détermination des indices de réduction-désintégration à basse 5 température par le procédé statique ». Le document de J. Pan et coll. qui a été cité précédemment (se référer à Iron Ore conference / Perth, WA, 11-13 juillet 2011, J Pan, D Q Zhu, M Emrich, T J Chun et H Chen, « Improving the fluxed pellets performance by hydrated lime instead of bentonite as 10 binder ») mentionne également que, dans la production de pellets fluxés, la teneur en MgO affecte notablement la performance de combustion des pellets fluxés et qu'une teneur plus élevée de MgO mène à une résistance à la compression inférieure des pellets cuits fabriqués à partir de pellets préchauffés (voir Zhang, 2009 et Wang, Liu et Chen, 2004). 15 Bien que l'on ait découvert qu'une proportion de 0,9 % de MgO pur dans un pellet puisse réduire l'indice de dégradation par réduction (RDI) à un niveau aussi bas que 7,5 %, cela montre également une détérioration de la résistance à la compression des pellets cuits (se référer à Transactions of the Indian Institute of Metals, août 2016, volume 20 69, Issue 6, pp. 1141-1153, Rôle du MgO et de ses différents minéraux sur les propriétés des pellets de minerai de fer, Md. Meraj, Susanta Pramanik, Jagannath Pal). Ce document mentionne que, lorsque l'on ajoute des additifs de magnésium, la résistance des pellets cuits sera réduite du fait de l'oxydation de la magnétite qui est retardée par la 25 présence de MgO dans les pellets. D'autres flux à base de MgO ont été testés et apportent de bonnes propriétés de résistance à une température de cuisson plus basse, mais ne peuvent réduire l'indice de dégradation à un niveau suffisamment bas. 3059338 9 En raison de ces exigences sensibles, il n'est pas aisé de modifier la composition de pellets fluxés de minerai métallique sans perturber complètement les propriétés physicochimiques sensibles des pellets crus et des pellets cuits. Du fait que la qualité des pellets cuits 5 dépend des propriétés des pellets crus, il est également nécessaire de contrôler la qualité des pellets crus pour obtenir des pellets cuits adéquats convenant à une utilisation dans des fours métallurgiques. En dépit de ses inconvénients, la bentonite est pour l'instant recommandée pour répondre à toutes les exigences mentionnées ci- 10 dessus qui sont essentielles pour obtenir des pellets fluxés métalliques adéquats convenant pour résister à un processus de durcissement lorsqu'ils se trouvent sous la forme de pellets crus et, ensuite, pour utilisation dans des réacteurs à réduction directe ou des hauts-fourneaux lorsqu'ils se présentent sous la forme de pellets cuits. 15 Cependant, il existe un besoin de fournir d'autre pellets fluxés de minerai métallique, en particulier des pellets fluxés de minerai de fer présentant une alcalinité contrôlée, une humidité contrôlée et des propriétés mécaniques et métallurgiques renforcées tout en réduisant le volume de scories dans le four métallurgique. 20 À cette fin, l'invention vise l'utilisation d'un composé incluant du magnésium comme liant pour produire des pellets fluxés de minerai métallique, en particulier des pellets fluxés de minerai de fer, caractérisé en ce que le composé comprenant du magnésium comprend de la dolomie ou de la chaux dolomitique semi-hydratée répondant à la formule 25 générale aCa(OH)2.bMg(OH)2.cMgO, a, b et c étant des fractions pondérales dans lesquelles la fraction pondérale b de Mg(OH)2 se situe entre 0,5 et 19,5 % en poids par rapport au poids total de ladite dolimie sem i-hyd ratée. Ce composé est un dérivé de dolomite ou de calcaire 30 dolomitique qui sera dénommé dolomie semi-hydratée dans la présente 3059338 10 invention, obtenu par calcination, puis par hydratation partielle (extinction par de l'eau) d'une dolomite naturelle ou d'un calcaire dolomitique. La dolomie semi-hydratée peut donc contenir les mêmes impuretés que celles de la dolomite à partir de laquelle elle est produite. 5 La dolomie semi-hydratée selon la présente invention peut contenir des impuretés telles que l'oxyde de soufre, S03, la silice, Si02 ou même l'alumine A1203, dont la somme se situe à un niveau d'un certain pourcentage pondéral. Les impuretés sont exprimées ici sous leur forme d'oxyde, mais, naturellement, elles pourraient apparaître sous la 10 forme de différents minéraux. La dolomie semi-hydratée contient de manière générale également un certain pourcentage en poids (jusqu'à 10 %) de résidus résiduels non brûlés, à savoir des carbonates de magnésium et/ou de calcium, MgCO3 et/ou CaCO3 (habituellement essentiellement CaCO3). Dans certains cas, une certaine quantité 15 d'oxyde de calcium CaO qui n'a pas réagi (non éteint) pourrait apparaître à un niveau de 1 % en poids ou moins. Comme on peut le voir, la présente invention décrit l'utilisation non pas de mélanges physiques, mais en fait d'un composé unique fournissant à la fois des composés de magnésium et de calcium, 20 à savoir Mg(OH)2, Ca(OH)2 et MgO. L'utilisation d'un composé unique au lieu de mélanges physiques de multiples composés a un avantage pratique considérable, car le procédé de production des pellets sera plus aisé en utilisant un seul liant au lieu de plusieurs. En outre, l'homogénéité de la dispersion des composés de Ca et Mg dans la composition des 25 pellets est également améliorée lorsque ces deux composants sont fournis via un seul liant lui-même parfaitement homogène. D'autre part, cela a l'avantage, en comparaison de la dolomite complètement hydratée, d'être un produit qui est beaucoup plus aisé à obtenir. En fait, la dolomite totalement hydratée, qui peut être 30 représentée par une formule pondérale du type xCa(OH)2.yMg(OH)2 et 3059338 11 contenant des résidus non hydratés de CaO et/ou de MgO seulement en traces (moins de 1 %) est difficile à obtenir, car elle nécessite une hydratation complète de dolomite calcinée, généralement réalisée sous une pression allant jusqu'à 1 MPa (10 bars) et à haute température 5 jusqu'à 180 °C. La dolomite totalement hydratée de formule générale xCa(OH)2.yMg(OH)2 reste donc à l'heure actuelle un produit spécialisé. Dans la présente invention, la dolomie semi-hydratée est utilisée comme liant pour pouvoir former des pellets fluxés de minerai métallique de manière appropriée et pour résister au processus de 10 durcissement, en donnant ensuite des pellets cuits de bonne qualité, c'est-à-dire de bonnes propriétés mécaniques et métallurgiques. En fait, on a observé non sans surprise dans la présente invention qu'il était possible de remplacer le liant communément utilisé, à savoir la bentonite, par un liant composé de dolomie semi-hydratée 15 contenant entre 0,5 et 19,5 °A) en poids de Mg(OH)2 sans dégrader les propriétés physicochimiques des pellets fluxés de minerai métallique contre toute attente. Dans la dolomie semi-hydratée utilisée comme liant dans la présente invention, la proportion de Mg(OH)2 est maintenue entre 0,5 et 20 19,5 % en poids afin de contrôler la teneur en humidité de la composition au cours du processus de production de pellets crus et pour améliorer les propriétés mécaniques des pellets crus obtenus. Avantageusement, la fraction pondérale b de Mg(OH)2 est supérieure ou égale à 1 %, en particulier supérieure ou égale à 1,5 %, 25 mieux encore supérieure ou égale à 2 %, de préférence supérieure ou égale à 5 % et inférieure ou égale à 18 %, en particulier inférieure ou égale à 15 % par rapport au poids total de ladite dolomie semi-hydratée. On a démontré dans la présente invention qu'il était possible de remplacer complètement la bentonite ou n'importe quel 3 0 5 9 3 3 8 12 produit organique comme liant et l'olivine (ou un autre silicate) comme flux par de la dolomie semi-hydratée. Un autre avantage de l'utilisation de dolomie semi-hydratée comme liant mène à une réduction de la consommation de carbonates 5 comme flux, si l'on en utilise, ce qui entraîne une réduction des émissions de CO2 au cours du processus de durcissement. En outre, lorsque la dolomie semi-hydratée selon la présente invention remplace des composés comprenant des silicates, cela permet la réduction de taux de scories dans le haut-fourneau. 10 De préférence, selon la présente invention, le rapport pondéral dudit liant se situe entre 0,5 % et 5 %, de préférence entre 0,5 % et 1,5 % en poids par rapport au poids total des pellets. En variante, selon la présente invention, la fraction pondérale de dolomie semi-hydratée se situe entre 80 % et 100 %, de 15 préférence entre 90 % et 100 %, mieux encore entre 95 % et 100 %, avantageusement entre 97 % et 100 %, de préférence entre 98 % et 100 % en poids par rapport au poids total du liant. Dans un mode de réalisation particulier de l'invention, la dolomie semi-hydratée est de 100 % en poids par rapport au poids total du liant. 20 Avantageusement, la fraction pondérale c de MgO est supérieure ou égale à 5 %, de préférence supérieure ou égale à 10 %, avantageusement supérieure ou égale à 15 %, de préférence supérieure ou égale à 20 % en poids de MgO par rapport au poids total de ladite dolomie semi-hydratée et est inférieure ou égale à 41 %, de préférence 25 inférieure ou égale à 30 % en poids de MgO par rapport au poids total de ladite dolomie semi-hydratée. Dans ce mode de réalisation particulier de l'invention, si l'on envisage des teneurs de MgO supérieures, on peut ajouter de l'oxyde de magnésium comme flux complémentaire. Plus préférablement, la fraction 30 pondérale a de Ca(OH)2 est supérieure ou égale à 15 %, de préférence 3059338 13 supérieure ou égale à 30 %, avantageusement supérieure ou égale à 40 %, de préférence supérieure ou égale à 45 `)/0 en poids de Ca(OH)2 par rapport au poids total de ladite dolomie semi-hydratée et est inférieure ou égale à 85 %, de préférence inférieure ou égale à 65 %, 5 avantageusement inférieure ou égale à 60 %, plus préférablement inférieure ou égale à 55 % en poids de Ca(OH)2 par rapport au poids total de ladite dolomie semi-hydratée. De préférence, la dolomie semi-hydratée se présente sous une forme pulvérulente. 10 En variante, la dolomie semi-hydratée se présente sous la forme d'une suspension aqueuse dudit composé basée sur ladite dolomie semi-hydratée. En outre, dans un mode de réalisation préféré, la dolomie semi-hydratée comprend des particules présentant une surface 15 spécifique BET obtenue à partir d'adsorption d'azote comprise entre 5 et 25 m2/g, en particulier entre 10 m2/g et 20 m2/g. Par le terme « particules » au sens de la présente invention, on entend la discontinuité des solides les plus petits de la charge minérale que l'on puisse observer avec un microscope électronique à 20 balayage (SEM). Par l'expression « surface spécifique BET », on entend au sens de la présente spécification la surface spécifique mesurée par manométrie avec adsorption d'azote à 77 K après dégazage sous vide à une température comprise entre 150 et 250 °C, notamment à 190 °C 25 pendant au moins 2 heures, et calculée selon le procédé BET multipoint tel que décrit dans le standard ISO 9277:2010E. Avantageusement, la dolomie sem i-hydratée comprend des particules présentant un volume de pores BJH total constitué de pores ayant un diamètre inférieur à 1 000 A obtenu par désorption d'azote 30 comprises entre 0,05 et 0,15 cm3/g. 3059338 14 Par les termes « volume de pores BJH » selon la présente invention, on entend le volume de pores tel que mesuré par manométrie avec adsorption d'azote à 77 K après dégazage sous vide à une température comprise entre 150 et 250 °C, notamment à 190 °C pendant 5 au moins 2 heures, et calculé selon le procédé BJH en utilisant la courbe de désorption avec l'hypothèse d'une géométrie de pores cylindrique. Par les termes « volume de pores total » dans la présente spécification, on entend que le volume de pores BJH est constitué de pores ayant un diamètre inférieur ou égal à 1 000 A. 10 De préférence, la dolomie semi-hydratée comprend des particules présentant un d10 supérieur ou égal à 0,5 pm, en particulier d'environ 1 pm. En outre, la dolomie semi-hydratée comprend avantageusement des particules présentant un d50 compris entre 4 pm et 15 8 pm. En particulier, la dolomie semi-hydratée comprend des particules présentant un d97 compris entre 40 pm et 95 pm. La notation dx représente un diamètre exprimé en pm et mesuré par granulométrie au laser dans du méthanol après sonication 20 par rapport auquel X % en volume des particules mesurées sont inférieurs ou égaux. Dans un autre mode de réalisation de la présente invention, les pellets fluxés de minerai métallique, en particulier les pellets fluxés de minerai de fer, contiennent un concentré de minerai métallique, en 25 particulier un concentré de minerai de fer, présentant des particules ayant une finesse Blaine comprise entre 1 500 cm2/g et 2 500 cm2/g, de préférence entre 1 800 cm2/g et 2 200 cm2/g. Par l'expression « finesse Blaine », on entend au sens de la présente spécification une finesse mesurée selon l'ASTM standard C- 30 204-07 en utilisant un appareil de perméabilité à l'air et le procédé 3059338 15 - d'essai A. La finesse de Blaine de particules est la surface spécifique exprimée comme la surface spécifique en centimètres carrés par gramme de particules. Dans un mode de réalisation particulièrement préféré selon 5 l'invention, les pellets fluxés de minerai métallique, en particulier les pellets fluxés de minerai de fer, présentent une distribution de tailles caractérisée par 90 % à 98 % des pellets qui présentent un diamètre compris entre 8 et 16 mm. Dans un mode de réalisation particulièrement préféré selon 10 l'invention, les pellets fluxés de minerai métallique sont des pellets fluxés de minerai de fer comprenant un concentré de minerai de fer fin choisi dans le groupe constitué de la magnétite, de l'hématite et de leurs mélanges. Dans un autre mode de réalisation de la présente invention, 15 les pellets fluxés de minerai métallique, en particulier les pellets fluxés de minerai de fer, comprennent en outre un flux choisi dans le groupe constitué du carbonate de calcium, de la dolomite, de l'olivine, de la pyroxénite, d'autres silicates de magnésium, tels que la dunite, et de leurs mélanges. 20 De préférence, ledit flux se situe entre 0,5 % et 15 % en poids par rapport au poids total des pellets. Avantageusement, selon la présente invention, les pellets fluxés de minerai métallique, en particulier les pellets fluxés de minerai de fer, sont des pellets fluxés de minerai métallique crus, en particulier 25 des pellets fluxés de minerai de fer crus. La teneur en humidité des pellets est contrôlée même en l'absence de bentonite et les propriétés mécaniques et métallurgiques des pellets sont améliorées. Les pellets fluxés de minerai métallique crus sont 30 caractérisés par une résistance au broyage avant séchage (« pellet 3059338 16 humide ») qui est comprise entre 10 et 30 N par pellet et après séchage (« pellet séché ») qui est comprise entre 30 et 90 N par pellet. Les pellets fluxés de minerai métallique crus selon la présente invention présentent une température aux chocs égale ou 5 supérieure à 250 °C. Par l'expression « température aux chocs », on entend selon la présente invention la température minimale à laquelle des fissures se produisent dans les pellets crus humides lorsqu'ils sont placés à l'intérieur d'un moufle chaud, directement depuis la température 10 ambiante. À cet effet, divers échantillons de pellets crus sont soumis individuellement à une température graduellement augmentée. Typiquement, un premier échantillon sera soumis à 200 °C, un deuxième à 250 °C, ..., jusqu'à ce que des pellets fissurés soient observés dans un échantillon. Ces fissures apparaissent très rapidement (au bout de 15 quelques minutes) dans les pellets après soumission à la température de prise. En variante, les pellets fluxés de minerai métallique, en particulier les pellets fluxés de minerai de fer selon la présente invention, sont des pellets fluxés de minerai métallique cuits, en particulier des 20 pellets fluxés de minerai de fer cuits. Grâce à la dolomie semi-hydratée utilisée comme liant dans la présente invention, les pellets cuits présentent également de meilleures propriétés mécaniques après le processus de durcissement. La résistance au broyage des pellets cuits selon la présente invention 25 mesurée selon le standard ISO 4700 est comprise entre 2 000 et 5 000 N/pellet, de préférence comprise entre 2 500 et 5 000 N/pellet. En outre, la qualité des pellets cuits selon la présente invention est améliorée, car le remplacement des minéraux contenus dans la bentonite permet, par exemple, la réduction du volume de scories 3 0 5 9 3 3 8 17 dans le haut-fourneau ou dans le four à arc électrique après le réacteur de réaction directe. De préférence, les pellets cuits selon la présente invention contiennent moins de 10 %, en particulier moins de 5 % en poids de SiO2 5 par rapport au poids total des pellets. La teneur en métal totale, en particulier de fer, dans les pellets cuits est de préférence égale ou supérieure à 55 %, en particulier égale ou supérieure à 60 %, avantageusement égale ou supérieure à 65 % en poids par rapport au poids total des pellets. 10 Les propriétés métallurgiques des pellets cuits obtenus selon la présente invention ont une réductibilité au-dessus de 0,70 %/minute, selon le standard ISO 4695 « Détermination de la réductibilité par le taux d'indice de réduction », en dessous d'un gonflement de 20 % (par force ascensionnelle), selon le standard 15 ISO 4698 « Détermination de l'indice de gonflement libre » et une résistance au broyage après réduction au-dessus de 150 N/pellet, selon le standard ISO 4696 « Détermination d'indices de réduction/désintégration à basse température par un procédé statique ». L'utilisation de dolomie semi-hydratée contenant de l'hydroxyde de 20 magnésium dans une proportion comprise entre 0,5 et 19,5 % en poids comme liant dans des pellets fluxés de minerai métallique permet donc la production de pellets fluxés de minerai métallique ayant des propriétés mécaniques adéquates conjointement avec une composition chimique adéquate pour utilisation dans un four électrique ou un haut-fourneau. 25 D'autres modes de réalisation de l'utilisation selon l'invention sont mentionnés dans les revendications ci-annexées. L'invention concerne également un procédé de fabrication de pellets fluxés de minerai métallique, en particulier de pellets fluxés de minerai de fer, comprenant les étapes consistant à : 3059338 18 - acheminer un concentré de minerai métallique fin, en particulier un concentré de minerai de fer dans un récipient ; - acheminer un liant dans ledit récipient ; - ajuster l'humidité dans ledit récipient pour former un 5 mélange humide ; - agglomérer et tamiser ledit mélange humide en pellets fluxés de minerai métallique crus, en particulier en pellets fluxés de minerai de fer crus ; caractérisé en ce que ledit liant est un composé comprenant 10 du magnésium comprenant de la dolomie semi-hydratée répondant à la formule générale aCa(OH)2.bMg(OH)2.cMgO, a, b et c étant des fractions pondérales, dans lequel la fraction pondérale b de Mg(OH)2 se situe entre 0,5 et 19,5 % en poids par rapport au poids total de ladite dolomie semi-hydratée. 15 L'étape d'agglomération et de tamisage est de préférence réalisée dans une cuve de granulation telle qu'un tambour ou un disque (cuvette) qui peut être le conteneur ou pas. Le temps de résidence du mélange humide pour former les pellets à l'intérieur du tambour de granulation est compris entre 50 et 20 200 s pour des pellets présentant un diamètre compris entre 8 et 16 mm. De préférence, le procédé selon la présente invention comprend en outre l'étape de durcissement des pellets fluxés de minerai métallique crus, en particulier de pellets fluxés de minerai de fer crus dans un four de durcissement. 25 Ladite étape de durcissement comprend avantageusement les étapes consistant à : - sécher les pellets crus à environ 300 °C pendant une période prédéterminée comprise entre 5 min et 15 min pour former des pellets crus séchés ; 3059338 19 - préchauffer les pellets crus séchés à une température égale ou supérieure à 800 °C au cours d'une période prédéterminée comprise entre 5 min et 20 min pour former des pellets crus préchauffés ; - cuire les pellets crus préchauffés à une température égale 5 ou supérieure à 1 200 °C au cours d'une période prédéterminée comprise entre 5 min et 20 min pour former des pellets fluxés de minerai métallique cuits, en particulier des pellets fluxés de minerai de fer cuits. Avantageusement, selon la présente invention, l'étape d' ajustement de l'humidité est une étape d'addition d'une phase aqueuse 10 pour former ledit mélange humide. L'étape d'addition d'une phase aqueuse est de préférence une addition graduelle de la phase aqueuse dans le mélange pulvérulent. De préférence, la phase aqueuse est l'eau. Avantageusement, selon l'invention, l'étape d'ajustement de 15 l'humidité est effectuée jusqu'à ce que ledit mélange présente une teneur en humidité comprise entre 5 % et 15 % en poids par rapport au poids total dudit mélange. Dans un autre mode de réalisation du procédé selon l'invention, les pellets fluxés de minerai métallique crus, en particulier les 20 pellets fluxés de minerai de fer crus, présentent une distribution de tailles caractérisée par 90 % à 98 % des pellets qui présentent un diamètre compris entre 8 et 16 mm. De préférence, le procédé selon l'invention comprend en outre une étape de fourniture d'un flux avant l'étape d'ajustement 25 d'humidité, le flux étant de préférence sélectionné dans le groupe constitué du carbonate de calcium, de l'olivine, du pyroxénite, d'autres silicates de magnésium et de leurs mélanges. De préférence, la fraction pondérale c de MgO est supérieure ou égale à 5 °A), de préférence supérieure ou égale à 10 %, 30 avantageusement supérieure ou égale à 15 %, de préférence supérieure 3059338 20 ou égale à 20 % en poids de MgO par rapport au poids total de ladite dolomie semi-hydratée et est inférieure ou égale à 41 %, de préférence inférieure ou égale à 30 % en poids de MgO par rapport au poids total de ladite dolomie semi-hydratée, la fraction pondérale a de Ca(OH)2 est 5 supérieure ou égale à 15 %, de préférence supérieure ou égale à 30 %, avantageusement supérieure ou égale à 40 %, mieux encore supérieure ou égale à 45 % en poids de Ca(OH)2 par rapport au poids total de ladite dolomie semi-hydratée et est inférieure ou égale à 85 %, de préférence inférieure ou égale à 65 %, avantageusement inférieure ou égale à 60 %, 10 mieux encore inférieure ou égale à 55 % en poids de Ca(OH)2 par rapport au poids total de ladite dolomie semi-hydratée. Avantageusement, dans le procédé selon l'invention, le liant est ajouté en quantité comprise entre 0,5 % et 5 %, de préférence entre 0,5 % et 1,5 % en poids par rapport au poids total des pellets. 15 En variante, selon la présente invention, la fraction pondérale de dolomie semi-hydratée se situe entre 80 % et 100 %, de préférence entre 90 % et 100 %, mieux encore entre 95 % et 100 %, avantageusement entre 97 % et 100 %, de préférence entre 98 % et 100 % en poids par rapport au poids total de liant. Dans un mode de 20 réalisation particulier de l'invention, la dolomie semi-hydratée est de 100 °A) en poids par rapport au poids total du liant. Dans le procédé selon l'invention, ledit concentré de minerai métallique fin, en particulier le concentré de minerai de fer présente avantageusement une finesse de Blaine comprise entre 1 500 cm/2 et 25 2 500 cm2/g, de préférence entre 1 800 cm2/g et 2 200 cm2/g. D'autres modes de réalisation du procédé selon l'invention sont mentionnés dans les revendications ci-annexées. La présente invention concerne également une composition de pellets fluxés de minerai métallique, en particulier de pellets fluxés de 30 minerai de fer, comprenant : 305 93 3 8 21 - un concentré de minerai métallique fin, en particulier un concentré de minerai de fer en quantité comprise entre 80 % en poids et 99 % en poids par rapport au poids total de la composition de pellets fluxés de minerai métallique ; 5 - un composé incluant du magnésium comme liant en quantité comprise entre 0,1 % en poids et 5 % en poids, en particulier entre 0,5 % en poids et 1,5 % en poids par rapport au poids total de la composition de pellets fluxés de minerai métallique ; - une teneur en humidité comprise entre 5 % en poids et 10 15 % en poids par rapport au poids total de la composition de pellets fluxés de minerai métallique ; caractérisée en ce que le composé incluant du magnésium comprend une dolomie semi-hydratée répondant à la formule générale aCa(OH)2.bMg(OH)2.cMgO, a, b et c étant des fractions pondérales, dans 15 laquelle la fraction pondérale b de Mg(OH)2 se situe entre 0,5 et 19,5 % en poids par rapport au poids total de ladite dolomie semi-hydratée. En variante, selon la présente invention, la fraction pondérale de dolomie semi-hydratée se situe entre 80 % et 100 %, de préférence entre 90 % et 100 %, mieux encore entre 95 % et 100 %, 20 avantageusement entre 97 °A) et 100 °A), de préférence entre 98 % et 100 % en poids par rapport au poids total du liant. Dans un mode de réalisation particulier de l'invention, la dolomie semi-hydratée est de 100 % en poids par rapport au poids total du liant. Avantageusement, la composition selon l'invention 25 comprend en outre de 0,5 % en poids à 15 % en poids d'additifs en tant que flux par rapport au poids total de la composition de pellets fluxés de minerai métallique. De préférence, dans la composition selon l'invention, la fraction pondérale c de MgO est supérieure ou égale à 5 %, de 30 préférence supérieure ou égale à 10 %, avantageusement supérieure ou 305 93 3 8 22 égale à 15 %, de préférence supérieure ou égale à 20 % en poids de MgO par rapport au poids total de ladite dolomie semi-hydratée et est inférieure ou égale à 41 %, de préférence inférieure ou égale à 3013/0 en poids de MgO par rapport au poids total de ladite dolomie semi-hydratée, la fraction pondérale a de Ca(OH)2 est supérieure ou égale à 15 %, de préférence supérieure ou égale à 30 %, avantageusement supérieure ou égale à 40 %, mieux encore supérieure ou égale à 45 % en poids de Ca(OH)2 par rapport au poids total de ladite dolomie semi-hydratée et est inférieure ou égale à 85 %, de préférence inférieure ou égale à 65 %, 10 avantageusement inférieure ou égale à 60 %, mieux encore inférieure ou égale à 55 % en poids de Ca(OH)2 par rapport au poids total de ladite dolomie semi-hydratée. Dans un autre mode de réalisation de la composition selon l'invention, la dolomie semi-hydratée comprend des particules présentant 15 une surface spécifique BET obtenue par adsorption d'azote comprise entre 5 et 25 m2/g, de préférence entre 10 m2/g et 20 m2/g. De préférence, la dolomie semi-hydratée de la composition selon l'invention comprend des particules présentant un volume de pores BJH total constitué de pores ayant un diamètre inférieur à 1 000 Â, 20 obtenu par désorption d'azote comprise entre 0,05 et 0,15 cm3/g. Préférablement, la dolomie semi-hydratée comprend des particules présentant une taille caractérisée par un d10 égal ou supérieur à 0,5 pm et/ou un d50 compris entre 4 pm et 8 pm et/ou un d97 compris entre 40 pm et 95 pm. 25 En variante, le concentré de minerai métallique, en particulier le concentré de minerai de fer présente des particules ayant une finesse de Blaine comprise entre 1 500 cm2/g et 2 500 cm2/g, de préférence entre 1 800 cm2/g et 2 200 cm2/g. 3059338 23 De préférence, le concentré de minerai de fer fin est sélectionné dans le groupe constitué de la magnétite, de l'hématite et de leurs mélanges. Dans un mode de réalisation préféré, la composition selon 5 l'invention comprend en outre un flux sélectionné dans le groupe constitué du carbonate de calcium, de la dolomite, de l'olivine, de la pyroxénite, d'autres silicates de magnésium, comme la dunite, et de leurs mélanges. D'autres modes de réalisation de la composition de pellets 10 fluxés de minerai métallique, en particulier de pellets fluxés de minerai de fer selon l'invention sont mentionnés dans les revendications ci-annexées. La présente invention concerne également des pellets fluxés de minerai métallique crus, en particulier des pellets fluxés de 15 minerai de fer crus comprenant : - un concentré de minerai métallique fin, en particulier un concentré de minerai de fer en quantité comprise entre 80 % en poids et 99 % en poids par rapport au poids total des pellets fluxés de minerai métallique crus ; 20 - un composé comprenant du magnésium comme liant en quantité comprise entre 0,113/0 en poids et 5 % en poids, en particulier entre 0,5 % en poids et 1,5 % en poids par rapport au poids total des pellets fluxés de minerai métallique crus ; - une teneur en humidité comprise entre 5 % en poids et 25 15 % en poids par rapport au poids total des pellets fluxés de minerai métallique crus ; caractérisés en ce que le composé comprenant du magnésium comprend une dolomie semi-hydratée répondant à la formule générale aCa(OH)2.bMg(OH)2.cMgO, a, b et c étant des fractions 30 pondérales, dans lequel la fraction pondérale b de Mg(OH)2 se situe 3059338 24 entre 0,5 et 19,5 % en poids par rapport au poids total de ladite dolomie semi-hydratée, desdits pellets fluxés de minerai métallique crus. En variante, selon la présente invention, la fraction pondérale de dolomie semi-hydratée se situe entre 80 % et 100 %, de 5 préférence entre 90 % et 100 %, mieux encore entre 95 % et 100 %, avantageusement entre 97 % et 100 %, de préférence entre 98 % et 100 % en poids par rapport au poids total du liant. Dans un mode de réalisation particulier de l'invention, la dolomie semi-hydratée est de 100 % en poids par rapport au poids total du liant. 10 En particulier, lesdits pellets fluxés de minerai de fer crus présentent en outre une résistance au broyage comprise entre 10 et 30 N/pellet. Avantageusement, les pellets fluxés de minerai métallique crus, en particulier les pellets fluxés de minerai de fer crus, comprennent 15 en outre de 0,5 % en poids à 15 % en poids d'additifs comme des flux par rapport au poids total des pellets fluxés de minerai métallique cru. En variante, selon la présente invention, les pellets fluxés de minerai métallique crus, en particulier les pellets fluxés de minerai de fer crus, présentent une température de choc égale ou supérieure à 20 250 °C. De préférence, lesdits pellets fluxés de minerai métallique crus, en particulier lesdits pellets fluxés de minerai de fer crus présentent en outre une résistance au broyage entre 30 et 90 N/pellet après séchage. 25 Cela signifie que les pellets crus présentent une résistance au broyage comprise entre 10 et 30 N/pellet avant séchage lorsque ce sont des pellets crus humides, et présentent une résistance au broyage entre 30 et 90 N/pellet après séchage lorsqu'ils sont constitués de pellets crus séchés. 3059338 25 L'étape de séchage est effectuée à environ 105 °C au cours d'une période prédéterminée comprise typiquement entre 12 heures et 24 heures. Avantageusement, les pellets fluxés de minerai métallique 5 crus, en particulier les pellets fluxés de minerai de fer crus selon l'invention présentent une distribution de tailles dans laquelle 90 % à 98 % des pellets présentent un diamètre compris entre 8 et 16 mm. Les pellets fluxés de minerai métallique crus, en particulier les pellets fluxés de minerai de fer crus selon l'invention comprennent 10 avantageusement un concentré de minerai de fer fin sélectionné dans le groupe constitué de la magnétite, de l'hématite et de leurs mélanges. De préférence, les pellets fluxés de minerai métallique crus, en particulier les pellets fluxés de minerai de fer crus selon l'invention comprennent un outre un flux sélectionné dans le groupe constitué du 15 carbonate de calcium, de la dolomite, de l'olivine, de la pyroxénite, d'autres silicates de magnésium, tels que la dunite, et de leurs mélanges. Avantageusement, les pellets crus selon l'invention contiennent un concentré de minerai métallique, en particulier un concentré de minerai de fer présentant des particules ayant une finesse 20 de Blaine comprise entre 1 500 cm2/g et 2 500 cm2/g, de préférence entre 1 800 cm2/g et 2 200 cm2/g. D'autres modes de réalisation de pellets fluxés de minerai métallique crus, en particulier de pellets fluxés de minerai de fer crus selon l'invention sont mentionnés dans les revendications ci-annexées. 25 La présente invention concerne également des pellets fluxés de minerai métallique cuits, en particulier des pellets fluxés de minerai de fer cuits comprenant : - une teneur en métal égale ou supérieure à 55 %, en particulier égale ou supérieure à 60 %, avantageusement égale ou 30 supérieure à 65 % en poids par rapport au poids total des pellets, 305 93 3 8 26 caractérisés en ce que les pellets présentent un rapport Ca/Mg entre 0,8 et 2, en particulier entre 0,8 et 1,7, mieux encore entre 0,8 et 1,2 et présentent une résistance au broyage mesurée selon la norme ISO 4700 comprise entre 2 000 et 5 000 N/pellet, de préférence comprise entre 5 2 500 et 5 000 N/pellet. Dans un autre mode de réalisation des pellets cuits selon l'invention, lesdits pellets fluxés de minerai métallique cuits, en particulier les pellets fluxés de minerai de fer cuits contiennent moins de 10 %, en particulier moins de 5 % en poids de Si02 par rapport au poids total des 10 pellets. Les pellets fluxés de minerai métallique cuits, en particulier les pellets fluxés de minerai de fer cuits selon l'invention comprennent avantageusement un concentré de minerai de fer fin sélectionné dans le groupe constitué de la magnétite, de l'hématite et de leurs mélanges. 15 De préférence, les pellets fluxés de minerai métallique cuits, en particulier les pellets fluxés de minerai de fer cuits selon l'invention comprennent en outre un flux sélectionné dans le groupe constitué du carbonate de calcium, de la dolomite, de l'olivine, de la pyroxénite, d'autres silicates de magnésium, comme la dunite, et de leurs mélanges. 20 Dans un mode de réalisation particulièrement préféré selon l'invention, les pellets fluxés de minerai métallique cuits, en particulier les pellets fluxés de minerai de fer cuits présentent une distribution de tailles, dans laquelle 90 % à 98 % des pellets présentent un diamètre compris entre 8 et 16 mm. 25 D'autres modes de réalisation de pellets fluxés de minerai métallique cuits, en particulier de pellets fluxés de minerai de fer cuits selon l'invention sont mentionnés dans les revendications ci-annexées. EXEMPLES Une composition contenant le liant selon l'invention a été 30 mise en oeuvre et présente les caractéristiques présentées dans le 3 0 5 9 3 3 8 27 tableau 1. Dans le tableau 1, les pourcentages en poids sont exprimés par rapport au poids total des pellets. Tableau 1 Alcalinité exprimée comme (CaO/Si02) 0,75 Mg exprimé comme MgO (% en poids) 1,3 Magnétite (% en poids) 57,4 Hématite (% en poids) 36,6 Calcaire (% en poids) 1,2 Dolomite (% en poids) 2,8 Dolomie semi-hydratée (% en poids) 1,5 Bentonite (% en poids) 0 Anthracite (% en poids) 0,5 5 La quantité de Mg élémentaire exprimé comme MgO représente la quantité de Mg élémentaire dans le mélange des différents composants formant la composition des pellets. Le calcaire et la dolomite apparaissent comme flux. De l'eau 10 est ajoutée à la composition selon le tableau 1 afin d'agglomérer et de tamiser le mélange humide obtenu en pellets crus. Les pellets crus sont séchés à environ 300 °C pour former des pellets crus séchés. Les pellets crus séchés sont préchauffés à 800 °C pour former des pellets crus préchauffés. Les pellets crus 15 préchauffés sont cuits à 1 280 °C pour former des pellets cuits. Le temps de cycle total de l'étape de séchage à la fin de l'étape de cuisson est de 22,4 minutes et la hauteur du lit entre les billes crues et la couche du foyer est de 300/100 mm. Les pellets cuits présentent 64,2 % en poids de Fe et 4,2 % 20 en poids de SiO2 sur la base du poids total des pellets cuits. 3059338 28 La résistance au broyage des pellets cuits mesurée selon le standard ISO 4700 est de 3 320 N/pellet. Les pellets cuits sont soumis à un essai de gonflement selon le standard ISO 4698 et, ensuite, la résistance au broyage des 5 pellets est mesurée selon le standard ISO 4700. Ensuite, les pellets cuits sont soumis à un essai de réductibilité selon le standard ISO 4695, puis la résistance au broyage des pellets est mesurée selon le standard ISO 4700. Enfin, les pellets cuits sont soumis à un essai de 10 désintégration selon le standard ISO 4696 et, ensuite, la résistance au broyage des pellets est mesurée selon le standard ISO 4700. Les résultats de ces mesures sont illustrés dans le tableau 2. 15 Tableau 2 Résistance au broyage selon la norme ISO 4700 sur des pellets après un test de gonflement selon la norme ISO 4698 (N/pellet) 180 Résistance au broyage selon la norme ISO 4700 sur des pellets après un test de réductibilité selon la norme ISO 4695 (N/pellet) 420 Résistance au broyage selon la norme ISO 4700 sur des pellets après un test de désintégration selon la norme ISO 4696 (N/pellet) 260 Une composition contenant un liant selon l'invention a ét mise en oeuvre et présente les caractéristiques montrées dans le tableau 3. Dans le tableau 3, les pourcentages en poids sont exprimés par rapport au poids total des pellets. 20 305 93 3 8 29 Tableau 3 Alcalinité exprimée comme (CaO/SiO2) 0,2 Mg exprimé comme MgO (% en poids) 1,22 Magnétitre (% en poids) 49,5 Hématite (% en poids) 49,5 Liant comprenant de la dolomie semi-hydratée (% en poids) 1 La quantité de Mg élémentaire exprimé comme MgO représente la quantité de Mg élémentaire dans le mélange des différents composants formant la composition des pellets. 5 La composition ci-dessus comprend 0,6 % en poids de coke et 1,52 % en poids d'olivine tous deux exprimés par rapport à la somme du poids de l'hématite et de la magnétite. La composition liante comprenant de la dolomie semihydratée est présentée dans le tableau 4, dans lequel les pourcentages 10 en poids sont exprimés par rapport au poids total du liant. Tableau 4 Mg(OH)2 (% en poids) 1,24 Ca(OH)2 (% en poids) 57,41 CaCO3 (% en poids) 2,84 CaO (% en poids) 4,2 MgO (% en poids) 33,1 Fe2O3 ((Yi:, en poids) 0,42 Autres impuretés (% en poids) 0,79 De l'eau est ajoutée à la composition pour agglomérer et tamiser le mélange humide obtenu en pellets crus. Les pellets crus sont séchés à environ 300 °C pour former 15 des pellets crus séchés. Les pellets crus séchés sont préchauffés à 800 °C pour former des pellets crus préchauffés. Les pellets crus préchauffés sont cuits à 1 270 °C pour former des pellets cuits. Le temps 3059338 30 de cycle total de l'étape de séchage à la fin de l'étape de cuisson est de 27,4 min et la hauteur du lit de billes crues par rapport à la couche de foyer est de 300/100 mm. Les pellets cuits présentent 66 % en poids de Fe et 2,95 % 5 en poids de SiO2 sur la base du poids total des pellets cuits. La résistance au broyage des pellets cuits mesurée selon le standard ISO 4700 est de 2 920 N/pellet. Les pellets cuits sont soumis à un essai de gonflement selon le standard ISO 4698 et, ensuite, la résistance au broyage des 10 pellets est mesurée selon le standard ISO 4700. Les pellets cuits sont soumis à un essai de réductibilité selon le standard ISO 4695 et, ensuite, la résistance au broyage des pellets est mesurée selon le standard ISO 4700. Enfin, les pellets cuits sont soumis à un essai de 15 désintégration selon le standard ISO 4696 et, ensuite, la résistance au broyage des pellets est mesurée selon le standard ISO 4700. Les résultats de ces mesures sont illustrés dans le tableau 5. Tableau 5 Résistance au broyage selon la norme ISO 4700 sur des pellets après un essai de gonflement selon la norme ISO 4698 (N/pellet) 300 Résistance au broyage selon la norme ISO 4700 sur des pellets après un essai de réductibilité selon la norme ISO 4695 (N/pellet) 310 Résistance au broyage selon la norme ISO 4700 sur des pellets après un essai de désintégration selon la norme ISO 4696 (N/pellet) 210 20 3059338 31 EXEMPLE COMPARATIF Une composition contenant de la bentonite comme liant a été mise en oeuvre et présente les caractéristiques présentées dans le tableau 6. Dans le tableau 6, les pourcentages en poids sont exprimés 5 par rapport au poids total des pellets. Tableau 6 Alcalinité exprimée comme (CaO/Si02) 0,75 Mg exprimé comme MgO (% en poids) 1,3 Magnétite (% en poids) 56,1 Hématite (% en poids) 36,3 Calcaire (% en poids) 1,8 Dolomite (% en poids) 4,7 Dolomie semi-hydratée (% en poids) 0 Bentonite (% en poids) 0,6 Anthracite (c)/0 en poids) 0,5 La quantité de Mg élémentaire exprimée comme MgO représente la quantité de Mg élémentaire dans le mélange des différents composants formant la composition des pellets. 10 Du calcaire et de la dolomie apparaissent comme flux. De l'eau est ajoutée à la composition selon le tableau 6 afin d'agglomérer et de tamiser le mélange humide obtenu en pellets crus. Les pellets crus sont séchés à environ 300 °C pour former des pellets crus séchés. Les pellets crus séchés sont préchauffés à 15 800 °C pour former des pellets crus préchauffés. Les pellets crus préchauffés sont cuits à 1 280 °C pour former des pellets cuits. Le temps de cycle total de l'étape de séchage à la fin de l'étape de cuisson est de 22,4 minutes et la hauteur de lit entre les billes crues et la couche de foyer est de 300/100 mm. 20 Les pellets cuits présentent 63,7 % en poids de Fe et 3,5 % en poids de Si02 sur la base du poids total des pellets cuits. 3 0 5 9 3 3 8 32 La résistance au broyage des pellets cuits mesurée selon le standard ISO 4700 est de 2 410 N/pellet. Les pellets cuits sont soumis à un essai de gonflement selon le standard ISO 4698 et, ensuite, la résistance au broyage des 5 pellets est mesurée selon le standard ISO 4700. Ensuite, les pellets cuits sont soumis à un essai de réductibilité selon le standard ISO 4695 et, ensuite, la résistance au broyage des pellets est mesurée selon le standard ISO 4700. Enfin, les pellets cuits sont soumis à un essai de 10 désintégration selon le standard ISO 4696 et, ensuite, la résistance au broyage des pellets est mesurée selon le standard ISO 4700. Les résultats de ces mesures sont illustrés dans le tableau 7. Tableau 7 Résistance au broyage selon la norme ISO 4700 sur des pellets après un essai de gonflement selon la norme ISO 4698 (N/pellet) 110 Résistance au broyage selon la norme ISO 4700 sur des pellets après un essai de réductibilité selon la norme ISO 4695 (N/pellet) 260 Résistance au broyage selon la norme ISO 4700 sur des pellets après un essai de désintégration selon la norme ISO 4696 (N/pellet) 150 15 Comme on peut l'observer dans les tableaux 2, 5 et 7, les résistances au broyage des pellets cuits fabriqués à partir de la composition selon la présente invention se situent bien au-dessus de celles des pellets contenant de la bentonite comme liant. REVENDICATIONS1. Utilisation d'un composé incluant du magnésium comme liant pour produire des pellets fluxés de minerai métallique, en particulier des pellets fluxés de minerai de fer, caractérisée en ce que le composé incluant du magnésium comprend de la dolomie semi-hydratée répondant à la formule générale aCa(OH)2.bMg(OH)2.cMgO, a, b et c étant des fractions pondérales, dans laquelle la fraction pondérale b de Mg(OH)2 se situe entre 0,5 et 19,5 % en poids par rapport au poids total de ladite dolomie semi-hydratée. 2. Utilisation selon la revendication 1, dans laquelle la fraction pondérale dudit liant se situe entre 0,5 % et 5 %, de préférence entre 0,5 % et 1,5 % en poids par rapport au poids total des pellets. 3. Utilisation selon la revendication 1 ou la revendication 2, dans laquelle la fraction pondérale de dolomie semi-hydratée se situe entre 70 % et 100 %, de préférence entre 75 % et 100 %, mieux encore entre 80 % et 100 %, avantageusement entre 85 % et 100 %, mieux encore entre 90 % et 100 % en poids par rapport au poids total du liant. 4. Utilisation selon l'une quelconque des revendications 1 à 3, dans laquelle la fraction pondérale c de MgO est supérieure ou égale à 5 %, de préférence supérieure ou égale à 10 %, avantageusement supérieure ou égale à 15 %, de préférence supérieure ou égale à 20 % en poids de MgO par rapport au poids total de ladite dolomie semihydratée et est inférieure ou égale à 41 %, de préférence inférieure ou égale à 30 % en poids de MgO par rapport au poids total de ladite dolomie semi-hydratée. 5. Utilisation selon l'une quelconque des revendications 1 à 4, dans laquelle la fraction pondérale a de Ca(OH)2 est supérieure ou égale à 15 %, de préférence supérieure ou égale à 30 %, avantageusement supérieure ou égale à 40 %, mieux encore supérieure ou égale à 45 % en poids de Ca(OH)2 par rapport au poids total de ladite 3059338 34 dolomie semi-hydratée et est inférieure ou égale à 85 %, de préférence inférieure ou égale à 65 %, avantageusement inférieure ou égale à 60 %, mieux encore inférieure ou égale à 55 % en poids de Ca(OH)2 par rapport au poids total de ladite dolomie semi-hydratée. 5 6. Utilisation selon l'une quelconque des revendications 1 à 5, dans laquelle la dolomie semi-hydratée se présente sous une forme pulvérulente. 7. Utilisation selon l'une quelconque des revendications 1 à 5, dans laquelle la dolomie semi-hydratée se présente sous la forme 10 d'une suspension aqueuse de ladite dolomie semi-hydratée. 8. Utilisation selon l'une quelconque des revendications 1 à 7, dans laquelle la dolomie semi-hydratée comprend des particules présentant une surface spécifique BET obtenue par adsorption d'azote comprise entre 5 et 25 m2/g, de préférence entre 10 m2/g et 20 m2/g. 15 9. Utilisation selon l'une quelconque des revendications 1 à 8, dans laquelle la dolomie semi-hydratée comprend des particules présentant un volume de pores BJH total constitué de pores d'un diamètre inférieur à 1 000 À, obtenu par désorption d'azote comprise entre 0,05 et 0,15 cm3/g. 20 10. Utilisation selon l'une quelconque des revendications 1 à 9, dans laquelle la dolomie semi-hydratée comprend des particules présentant un dao supérieur ou égal à 0,5 pm. 11. Utilisation selon l'une quelconque des revendications 1 à 10, dans laquelle la dolomie semi-hydratée comprend des particules 25 présentant un d50 compris entre 4 pm et 8 pm. 12. Utilisation selon l'une quelconque des revendications 5 à 11, dans laquelle la dolomie semi-hydratée comprend des particules présentant un d97 compris entre 40 pm et 95 pm. 13. Utilisation selon l'une quelconque des revendications précédentes, dans laquelle les pellets fluxés de minerai 3059338 métallique, en particulier les pellets fluxés de minerai de fer, contiennent un concentré de minerai métallique, en particulier un concentré de minerai de fer présentant des particules ayant une finesse de Blaine comprise entre 1 500 cm2/g et 2 500 cm2/g, de préférence entre 5 1 800 cm2/g et 2 200 cm2/g. 14. Utilisation selon l'une quelconque des revendications précédentes, dans laquelle les pellets fluxés de minerai métallique, en particulier les pellets fluxés de minerai de fer présentent une distribution de tailles dans laquelle 90 % à 98 % des pellets présentent un diamètre 10 compris entre 8 et 16 mm. 15. Utilisation selon l'une quelconque des revendications précédentes, dans laquelle les pellets fluxés de minerai métallique sont des pellets fluxés de minerai de fer comprenant un concentré de minerai de fer fin choisi dans le groupe constitué de la magnétite, de l'hématite et 15 de leurs mélanges. 16. Utilisation selon l'une quelconque des revendications précédentes, dans laquelle les pellets fluxés de minerai métallique, en particulier les pellets fluxés de minerai de fer comprennent en outre un flux choisi dans le groupe constitué du carbonate de calcium, de la 20 dolomite, de l'olivine, de la pyroxénite, d'autres silicates de magnésium, comme la dunite, et de leurs mélanges. 17. Utilisation selon l'une quelconque des revendications précédentes, dans laquelle les pellets fluxés de minerai métallique, en particulier les pellets fluxés de minerai de fer sont des pellets fluxés de 25 minerai métallique crus, en particulier des pellets fluxés de minerai de fer crus. 18. Utilisation selon l'une quelconque des revendications précédentes 1 à 16, dans laquelle les pellets fluxés de minerai métallique, en particulier les pellets fluxés de minerai de fer sont des 3059338 36 pellets fluxés de minerai métallique cuits, en particulier des pellets fluxés de minerai de fer cuits. 19. Procédé de fabrication de pellets fluxés de minerai métallique, en particulier de pellets fluxés de minerai de fer, comprenant 5 les étapes consistant à : - acheminer un concentré de minerai métallique fin, en particulier un concentré de minerai de fer dans un récipient ; - acheminer un liant dans ledit récipient ; - ajuster l'humidité dans ledit récipient pour former un 10 mélange humide ; - agglomérer et tamiser ledit mélange humide en pellets fluxés de minerai métallique crus, en particulier en pellets fluxés de minerai de fer crus ; caractérisé en ce que ledit liant est un composé incluant du 15 magnésium comportant une dolomie semi-hydratée répondant à la formule générale aCa(OH)2.bMg(OH)2.cMgO, a, b et c étant des fractions pondérales, dans lequel la fraction pondérale b de Mg(OH)2 se situe entre 0,5 et 19,5 % en poids par rapport au poids total de ladite dolomie sem i-hyd ratée. 20 20. Procédé selon la revendication 19, comprenant en outre une étape de cuisson pour durcir les pellets fluxés de minerai métallique crus, en particulier les pellets fluxés de minerai de fer crus dans un four d'induration. 21. Procédé selon la revendication 20, dans lequel ladite 25 étape de durcissement comprend les étapes consistant à : - sécher les pellets fluxés de minerai métallique crus à environ 300 °C pendant une période prédéterminée comprise entre 5 min et 15 min pour former des pellets crus séchés ; - préchauffer les pellets fluxés de minerai métallique crus 30 séchés à une température égale ou supérieure à 800 °C au cours d'une 3059338 37 période prédéterminée comprise entre 5 min et 20 min pour former des pellets crus préchauffés ; - cuire les pellets fluxés de minerai métallique crus préchauffés à une température égale ou supérieure à 1 200 °C au cours 5 d'une période prédéterminée comprise entre 5 min et 20 min pour former des pellets fluxés de minerai métallique cuits, en particulier des pellets fluxés de minerai de fer cuits. 22. Procédé selon l'une quelconque des revendications 19 à 21, dans lequel l'étape d'ajustement de l'humidité est une étape 10 d'addition d'une phase aqueuse pour former ledit mélange. 23. Procédé selon l'une quelconque des revendications 19 à 22, dans lequel l'étape d'ajustement de l'humidité est effectuée jusqu'à ce que ledit mélange présente une teneur en humidité comprise entre 513/0 et 15 % en poids par rapport au poids total dudit mélange. 15 24. Procédé selon l'une quelconque des revendications 19 à 23, dans lequel lesdits pellets fluxés de minerai métallique crus, en particulier les pellets fluxés de minerai de fer crus présentent une distribution de tailles, dans laquelle 90 % à 98 % des pellets présentent un diamètre compris entre 8 et 16 mm. 20 25. Procédé selon l'une quelconque des revendications 19 à 24, comprenant en outre une étape d'acheminement d'un flux avant l'étape d'ajustement de l'humidité, le flux étant de préférence choisi dans le groupe constitué du carbonate de calcium, de l'olivine, de la pyroxénite, d'autres silicates de magnésium, tels que la dunite, et de 25 leurs mélanges. 26. Procédé selon l'une quelconque des revendications 19 à 25, dans lequel la fraction pondérale c de MgO est supérieure ou égale à 5 %, de préférence supérieure ou égale à 10 %, avantageusement supérieure ou égale à 15 %, de préférence supérieure ou égale à 20 % 30 en poids de MgO par rapport au poids total de ladite dolomie semi- 3059338 38 hydratée et est inférieure ou égale à 41 %, de préférence inférieure ou égale à 30 % en poids de MgO par rapport au poids total de ladite dolomie semi-hydratée, la fraction pondérale a de Ca(OH)2 est supérieure ou égale à 15 %, de préférence supérieure ou égale à 30 %, 5 avantageusement supérieure ou égale à 40 %, mieux encore supérieure ou égale à 45 % en poids de Ca(OH)2 par rapport au poids total de ladite dolomie semi-hydratée et est inférieure ou égale à 85 %, de préférence inférieure ou égale à 65 %, avantageusement inférieure ou égale à 60 %, mieux encore inférieure ou égale à 55 % en poids de Ca(OH)2 par 10 rapport au poids total de ladite dolomie semi-hydratée. 27. Procédé selon l'une quelconque des revendications 19 à 26, dans lequel la fraction pondérale dudit liant se situe entre 0,5 % et 5 %, de préférence entre 0,5 % et 1,5 % en poids par rapport au poids total des pellets. 15 28. Procédé selon l'une quelconque des revendications 19 à 27, dans lequel ledit concentré de minerai métallique fin, en particulier le concentré de minerai de fer présente une finesse de Blaine comprise entre 1 500 cm2/g et 2 500 cm2/g, de préférence entre 1 800 cm2/g et 2 200 cm2/g. 20 29. Composition de pellets fluxés de minerai métallique, en particulier de pellets fluxés de minerai de fer, comprenant : - un concentré de minerai métallique fin, en particulier un concentré de minerai de fer en quantité comprise entre 80 % en poids et 99 % en poids par rapport au poids total de la composition de pellets 25 fluxés de minerai métallique ; - un composé incluant du magnésium comme liant en quantité comprise entre 0,1 `)/0 en poids et 5 % en poids, en particulier entre 0,5 % en poids et 1,5 % en poids par rapport au poids total de la composition de pellets fluxés de minerai métallique ; 3059338 39 - une teneur en humidité comprise entre 5 % en poids et 15 % en poids par rapport au poids total de la composition de pellets fluxés de minerai métallique ; caractérisée en ce que le composé incluant du magnésium 5 comprend une dolomie semi-hydratée répondant à la formule générale aCa(OH)2.bMg(OH)2.cMgO, a, b et c étant des fractions pondérales, dans laquelle la fraction pondérale b de Mg(OH)2 se situe entre 0,5 et 19,5 (Yo en poids par rapport au poids total de ladite dolomie semi-hydratée. 30. Composition de pellets fluxés de minerai métallique, en 10 particulier composition de pellets fluxés de minerai de fer selon la revendication 29, comprenant en outre de 0,5 % en poids à 15 % en poids d'additifs comme flux par rapport au poids total de la composition de pellets fluxés de minerai métallique. 31. Composition de pellets fluxés de minerai métallique, en 15 particulier composition de pellets fluxés de minerai métallique selon la revendication 29 ou la revendication 30, dans laquelle la fraction pondérale c de MgO est supérieure ou égale à 5 %, de préférence supérieure ou égale à 10 %, avantageusement supérieure ou égale à 15 %, de préférence supérieure ou égale à 20 % en poids de MgO par 20 rapport au poids total de ladite dolomie semi-hydratée et est inférieure ou égale à 41 %, de préférence inférieure ou égale à 30 % en poids de MgO par rapport au poids total de ladite dolomie semi-hydratée, la fraction pondérale a de Ca(OH)2 est supérieure ou égale à 15 %, de préférence supérieure ou égale à 30 %, avantageusement supérieure ou égale à 25 40 %, mieux encore supérieure ou égale à 45 % en poids de Ca(OH)2 par rapport au poids total de ladite dolomie semi-hydratée et est inférieure ou égale à 85 %, de préférence inférieure ou égale à 65 %, avantageusement inférieure ou égale à 60 %, mieux encore inférieure ou égale à 55 % en poids de Ca(OH)2 par rapport au poids total de ladite 30 dolomie semi-hydratée. 3059338 32. Composition de pellets fluxés de minerai métallique, en particulier composition de pellets fluxés de minerai de fer selon l'une quelconque des revendications 29 à 31, dans laquelle la dolomie semihydratée comprend des particules présentant une surface spécifique BET 5 obtenue par adsorption d'azote comprise entre 5 et 25 m2/g, de préférence entre 10 m2/g et 20 m2/g. 33. Composition de pellets fluxés de minerai métallique, en particulier composition de pellets fluxés de minerai de fer selon l'une quelconque des revendications 29 à 32, dans laquelle la dolomie semi- 10 hydratée comprend des particules présentant un volume de pores BJH total constitué de pores d'un diamètre inférieur à 1 000 À, obtenu par désorption d'azote compris entre 0,05 et 0,15 cm3/g. 34. Composition de pellets fluxés de minerai métallique, en particulier composition de pellets fluxés de minerai de fer selon l'une 15 quelconque des revendications 29 à 33, dans laquelle la dolomie semi- hydratée comprend des particules présentant une taille caractérisée par un d10 supérieur ou égal à 0,5 pm et/ou un d50 compris entre 4 pm et 8 pm et/ou un d97 compris entre 40 pm et 95 pm. 35. Composition de pellets fluxés de minerai métallique, en 20 particulier composition de pellets fluxés de minerai de fer selon l'une quelconque des revendications 29 à 34, dans laquelle le concentré de minerai métallique, en particulier le concentré de minerai de fer présente des particules ayant une finesse de Blaine comprise entre 1 500 cm2/g et 2 500 cm2/g, de préférence entre 1 800 cm2/g et 2 200 cm2/g. 25 36. Composition de pellets fluxés de minerai métallique, en particulier composition de pellets fluxés de minerai de fer selon l'une quelconque des revendications 29 à 35, dans laquelle le concentré de minerai de fer fin est choisi dans le groupe constitué de la magnétite, de l'hématite et de leurs mélanges. 3059338 41 37. Composition de pellets fluxés de minerai métallique, en particulier composition de pellets fluxés de minerai de fer selon l'une quelconque des revendications 29 à 36, comprenant en outre un flux choisi dans le groupe constitué du carbonate de calcium, de la dolomite, 5 de l'olivine, de la pyroxénite, d'autres silicates de magnésium, tels que la dunite, et de leurs mélanges. 38. Pellets fluxés de minerai métallique crus, en particulier pellets fluxés de minerai de fer crus comprenant : - un concentré de minerai métallique fin, en particulier un 10 concentré de minerai de fer en quantité comprise entre 80 % en poids et 99 % en poids par rapport au poids total des pellets fluxés de minerai métallique crus ; - un composé incluant du magnésium comme liant en quantité comprise entre 0,1 % en poids et 5 % en poids, en particulier 15 entre 0,5 % en poids et 1,5 % en poids par rapport au poids total des pellets fluxés de minerai métallique crus ; - une teneur en humidité comprise entre 5 % en poids et 15 % en poids par rapport au poids total des pellets fluxés de minerai métallique crus ; 20 caractérisés en ce que le composé incluant du magnésium comprend une dolomie semi-hydratée répondant à la formule générale aCa(OH)2.bMg(OH)2.cMgO, a, b et c étant des fractions pondérales, dans lequel la fraction pondérale b de Mg(OH)2 se situe entre 0,5 et 19,5 % en poids par rapport au poids total de ladite dolomie semi-hydratée. 25 39. Pellets fluxés de minerai métallique crus, en particulier pellets fluxés de minerai de fer crus selon la revendication 38, comprenant en outre de 0,5 % en poids à 15 % en poids d'additifs comme flux par rapport au poids total des pellets fluxés de minerai métallique crus. 3 0 5 9 3 3 8 42 40. Pellets fluxés de minerai métallique crus, en particulier pellets fluxés de minerai de fer crus selon la revendication 38 ou la revendication 39, dans lesquels lesdits pellets fluxés de minerai métallique crus, en particulier lesdits pellets fluxés de minerai de fer crus 5 présentent en outre une température aux chocs égale ou supérieure à 250 °C. 41. Pellets fluxés de minerai métallique crus, en particulier pellets fluxés de minerai de fer crus selon l'une quelconque des revendications 38 à 40, dans lesquels lesdits pellets fluxés de minerai 10 métallique crus, en particulier les pellets fluxés de minerai de fer crus présentent une distribution de tailles, dans lesquels 90 % à 98 % des pellets présentent un diamètre compris entre 8 et 16 mm. 42. Pellets fluxés de minerai métallique crus, en particulier pellets fluxés de minerai de fer crus selon l'une quelconque des 15 revendications 38 à 41, dans lesquels les pellets fluxés de minerai métallique crus, en particulier les pellets fluxés de minerai de fer crus comprennent un concentré de minerai de fer fin choisi dans le groupe constitué de la magnétite, de l'hématite et de leurs mélanges. 43. Pellets fluxés de minerai métallique crus, en particulier 20 pellets fluxés de minerai de fer crus selon l'une quelconque des revendications 38 à 42, comprenant en outre un flux choisi dans le groupe constitué du carbonate de calcium, de la dolomite, de l'olivine, de la pyroxénite, d'autres silicates de magnésium, tels que la dunite, et de leurs mélanges. 25 44. Pellets fluxés de minerai métallique cuits, en particulier pellets fluxés de minerai de fer cuits comprenant : - une teneur en métal égale ou supérieure à 55 %, en particulier égale ou supérieure à 60 %, avantageusement égale ou supérieure à 65 % en poids par rapport au poids total des pellets, 30 caractérisés en ce que les pellets présentent un rapport Ca/Mg entre 0,8 3059338 43 et 2, en particulier entre 0,8 et 1,7, mieux encore entre 0,8 et 1,2 et présentent une résistance au broyage mesurée selon la norme ISO 4700 comprise entre 2 000 et 5 000 N/pellet, de préférence comprise entre 2 500 et 5 000 N/pellet. 5 45. Pellets fluxés de minerai métallique cuits, en particulier pellets fluxés de minerai de fer cuits selon la revendication 44, dans lesquels lesdits pellets fluxés de minerai métallique cuits, en particulier les pellets fluxés de minerai de fer cuits contiennent moins de 10 %, en particulier moins de 5 % en poids de SiO2 par rapport au poids total des 10 pellets. 46. Pellets fluxés de minerai métallique cuits, en particulier pellets fluxés de minerai de fer crus selon l'une quelconque de la revendication 44 ou de la revendication 45, dans lesquels les pellets fluxés de minerai métallique cuits, en particulier les pellets fluxés de 15 minerai de fer cuits comprennent un concentré de minerai de fer fin choisi dans le groupe constitué de la magnétite, de l'hématite et de leurs mélanges. 47. Pellets fluxés de minerai métallique cuits, en particulier pellets fluxés de minerai de fer cuits selon l'une quelconque des 20 revendications 44 à 46, comprenant en outre un flux choisi dans le groupe constitué du carbonate de calcium, de la dolomite, de l'olivine, de la pyroxénite, d'autres silicates de magnésium tels que la dunite et de leurs mélanges.